(57)【要約】【課題】台座とセラミックグリーン体との間に無機粉を効率よく介在させることが可能なセラミック焼成体の焼成方法を提供する。【解決手段】このセラミック焼成体の製造方法は、台座、及び、軸方向に延びる複数の流路を有する柱状のセラミックグリーン体を用意する工程、前記台座の一端面、及び、前記セラミックグリーン体の軸方向の一端面の少なくとも一方に無機粉を含むスラリーを塗布する工程、前記スラリーを塗布する工程の後に、前記台座の前記一端面と前記セラミックグリーン体の前記一端面とが向き合うように、前記セラミックグリーン体を前記台座の上に載置する工程、及び、台座上に載置された前記セラミックグリーン体を焼成する工程、を備える。【選択図】図１
2018123008.tif 000002
【特許請求の範囲】
【請求項１】
台座、及び、軸方向に延びる複数の流路を有する柱状のセラミックグリーン体を用意する工程、
前記台座の一端面、及び、前記セラミックグリーン体の軸方向の一端面の少なくとも一方に無機粉を含むスラリーを塗布する工程、
前記塗布する工程の後に、前記台座の前記一端面と前記セラミックグリーン体の前記一端面とが向き合うように、前記セラミックグリーン体を前記台座の上に載置する工程、及び、
前記台座上に載置された前記セラミックグリーン体を焼成する工程、
を備えるセラミック焼成体の製造方法。
【請求項２】
前記無機粉の中心粒径Ｄ５０が５〜１００μｍである、請求項１記載の方法。
【請求項３】
前記スラリーの塗布が、前記少なくとも一方の一端面に対して前記無機粉を含むスラリーを含浸したスラリー含浸体を接触させることによって行われる、請求項１又は２に記載の方法。
【請求項４】
前記スラリーがさらに有機バインダを含む、請求項１〜３のいずれか一項に記載の方法。
【請求項５】
前記スラリーがさらに着色剤を含む、請求項１〜４のいずれか一項に記載の方法。
【請求項６】
前記スラリーを塗布する工程の後、前記載置する工程の前に、前記スラリーを乾燥させる工程を更に有する、請求項１〜５のいずれか１項に記載の方法。
【請求項７】
前記台座は、軸方向に延びる複数の流路を有する柱状の構造を有し、前記台座の一端面は軸方向の端面である、請求項１〜６のいずれか１項記載の方法。
【請求項８】
前記台座は、セラミック原料から構成される、請求項１〜７のいずれか１項に記載の方法。
【請求項９】
前記台座及び前記セラミックグリーン体が、互いに同一の組成物から構成される、請求項８に記載の方法。
【請求項１０】
前記セラミックグリーン体の前記流路の一端又は他端が閉鎖されている、請求項１〜９のいずれか１項に記載の方法。
【発明の詳細な説明】
【技術分野】
【０００１】
本発明は、セラミック焼成体の製造方法に関するものである。
【背景技術】
【０００２】
従来、ハニカム構造体、即ち、軸方向に延びる複数の流路を有する柱状体であるセラミック焼成体の製造方法として、ハニカム構造のセラミックグリーン（未焼成）体を、焼成用の台座（トチとも呼ばれる）に載置した状態で焼成する方法が知られている。この際、セラミック焼成体と台座とが固着し、焼成後にこれらを分離するのが困難な場合があった。
【０００３】
この課題の解決を図るために、特許文献１及び２に開示されるようにセラミックグリーン体と台座との間に無機粉を介在させる方法が提案されている。
【先行技術文献】
【特許文献】
【０００４】
【特許文献１】特開２００９−８４１０２号公報
【特許文献２】特開２００８−１１０９０６号公報
【発明の概要】
【発明が解決しようとする課題】
【０００５】
しかしながら、従来の方法では、いずれも無機粉を介在させるための工程が複雑であった。
【０００６】
本発明は、上記課題に鑑みてなされたものであり、台座とセラミックグリーン体との間に無機粉を効率よく介在させることが可能なセラミック焼成体の焼成方法を提供することを目的とする。
【課題を解決するための手段】
【０００７】
本発明に係るセラミック焼成体の焼成方法は、
台座、及び、軸方向に延びる複数の流路を有する柱状のセラミックグリーン体を用意する工程、
前記台座の一端面、及び、前記セラミックグリーン体の軸方向の一端面の少なくとも一方に無機粉を含むスラリーを塗布する工程、
前記スラリーを塗布する工程の後に、前記台座の前記一端面と前記セラミックグリーン体の前記一端面とが向き合うように、前記セラミックグリーン体を前記台座の上に載置する工程、及び、
台座上に載置された前記セラミックグリーン体を焼成する工程を備える。
【０００８】
ここで、無機粉の中心粒径Ｄ５０は５〜１００μｍであってもよい。このような粒度分布の無機粉を用いると、無機粉を端面に付着させやすく、かつ、端面同士の固着も抑制しやすいという効果がある。
【０００９】
スラリーの塗布は、前記少なくとも一方の一端面に対して前記無機粉を含むスラリーを含浸したスラリー含浸体を接触させることによって行ってもよい。これによって、適切な量の無機粉を均一に、且つ、特に簡便に端面に塗布することができる。また、この方法であれば、台座及びセラミックグリーン体への過剰の液体供給を防ぎ、台座やセラミックグリーン体のヨレといった変形を特に抑制することができる。
【００１０】
スラリーはさらに有機バインダを含んでいてもよい。有機バインダによって、無機粉の端面への付着性が高まり、また、スラリー中での無機粉の沈殿を抑えることができる。
【００１１】
スラリーはさらに着色剤を含んでいてもよい。着色剤によってスラリーを着色することで、スラリーが塗布された端面が着色されるため、スラリー塗布の有無を容易に見分けることができる。これによって、スラリー塗布のし忘れを抑制する効果がある。
【００１２】
また、前記スラリーを塗布する工程の後、前記載置する工程の前に、前記スラリーを乾燥させる工程を更に有することもできる。
【００１３】
また、前記台座は、軸方向に延びる複数の流路を有する柱状の構造を有し、前記台座の一端面は軸方向の端面であってもよい。
【００１４】
また、前記台座は、セラミック原料から構成されていてもよい。
【００１５】
また、前記台座及び前記セラミックグリーン体が、互いに同一の組成物から構成されてもよい。
【００１６】
また、前記セラミックグリーン体の前記流路の一端又は他端が閉鎖されていてもよい。
【発明の効果】
【００１７】
本発明によれば、台座とセラミックグリーン体との間に無機粉を効率よく介在させることができ、台座とセラミック焼成体との固着を効率よく抑制できる。
【図面の簡単な説明】
【００１８】
【図１】セラミックグリーン体１及び台座４の概略斜視図である。
【図２】台座４の一端面４ａにスポンジ５を用いてスラリーを塗布する様子を示す斜視図である。
【図３】焼成工程におけるセラミックグリーン体１と台座４の配置を示す図である。
【発明を実施するための形態】
【００１９】
図面を参照して、本発明の実施形態について説明する。本実施形態に係る方法は、台座及びセラミックグリーン体を用意する工程、これらの少なくとも一方の端面にスラリーを塗布する工程、スラリーを乾燥させる工程、台座上にセラミックグリーン体を載置する工程、及び、台座上に載置されたセラミックグリーン体を焼成する工程を含む。
【００２０】
（台座及びセラミックグリーン体の用意）
セラミックグリーン体１及び台座４は、図１に示すように、それぞれ、ハニカム構造体、すなわち、軸方向に延びる多数の流路３を形成する隔壁２を有した円柱体である。隔壁２の断面形状は、セラミックグリーン体１と台座４とで互いに同一である。流路３の断面形状は、略正方形である。これらの複数の流路３は、台座４及びセラミックグリーン体１において、端面側（Ｚ方向）から見て、正方形配置、すなわち、流路３の中心軸が、正方形の頂点にそれぞれ位置するように配置されている。流路３の断面の正方形のサイズは、例えば、一辺０．８〜２．５ｍｍとすることができる。隔壁の厚みは、例えば、０．１５〜０．７６ｍｍとすることができる。
【００２１】
また、セラミックグリーン体１及び台座４の流路３が延びる軸方向の長さは特に限定されないが、例えば、それぞれ、４０〜３５０ｍｍ、５〜５０ｍｍとすることができる。また、セラミックグリーン体１及び台座４の外径も特に限定されないが、例えば、１００〜３２０ｍｍとすることできる。
【００２２】
セラミックグリーン体１及び台座４は、後で焼成することにより多孔性セラミックとなるグリーン体（未焼成体）から構成され、セラミック原料を含む。セラミックは特に限定されないが、例えば、アルミナ、シリカ、ムライト、コージェライト、ガラス、チタン酸アルミニウム等の酸化物、シリコンカーバイド、窒化珪素等が挙げられる。なお、チタン酸アルミニウムは、更に、マグネシウム及び／又はケイ素を含むことができる。
【００２３】
セラミックグリーン体１及び台座４は、好ましくは、セラミック原料である無機化合物源粉末、及び、メチルセルロース等の有機バインダ、及び、必要に応じて添加される添加剤を含む。
【００２４】
例えば、セラミックがチタン酸アルミニウムの場合、無機化合物源粉末は、αアルミナ粉等のアルミニウム源粉末、及び、アナターゼ型やルチル型のチタニア粉末等のチタニウム源粉末、及び／又は、チタン酸アルミニウム粉末を含み、必要に応じて、更に、マグネシア粉末やマグネシアスピネル粉末等のマグネシウム源粉末及び／又は、酸化ケイ素粉末やガラスフリット等のケイ素源粉末を含むことができる。
【００２５】
有機バインダとしては、メチルセルロース、カルボキシルメチルセルロース、ヒドロキシアルキルメチルセルロース、ナトリウムカルボキシルメチルセルロースなどのセルロース類；ポリビニルアルコールなどのアルコール類；リグニンスルホン酸塩が挙げられる。
【００２６】
添加剤としては、例えば、造孔剤、潤滑剤及び可塑剤、分散剤、溶媒が挙げられる。
【００２７】
造孔剤としては、グラファイト等の炭素材；ポリエチレン、ポリプロピレン、ポリメタクリル酸メチル等の樹脂類；でんぷん、ナッツ殻、クルミ殻、コーンなどの植物材料；氷；及びドライアイス等が挙げられる。
【００２８】
潤滑剤及び可塑剤としては、グリセリンなどのアルコール類；カプリル酸、ラウリン酸、パルミチン酸、アラキジン酸、オレイン酸、ステアリン酸などの高級脂肪酸；ステアリン酸Ａｌなどの高級脂肪酸金属塩などが挙げられる。
【００２９】
分散剤としては、例えば、硝酸、塩酸、硫酸などの無機酸；シュウ酸、クエン酸、酢酸、リンゴ酸、乳酸などの有機酸；メタノール、エタノール、プロパノールなどのアルコール類；ポリカルボン酸アンモニウム、ポリオキシアルキレンアルキルエーテルなどの界面活性剤などが挙げられる。
【００３０】
溶媒としては、例えば、メタノール、エタノール、ブタノール、プロパノールなどのアルコール類；プロピレングリコール、ポリプロピレングリコール、エチレングリコールなどのグリコール類；及び水などを用いることができる。
【００３１】
セラミックグリーン体１の複数の流路３のうちの一部の一端がプラグ状の封口材又は隔壁２の変形により封口され、セラミックグリーン体１の複数の流路３のうちの残部の他端がプラグ状の封口材又は隔壁２の変形により封口されていてもよい。封口材としては、セラミックグリーン体１と同様の、焼成することによりセラミックとなる材料を用いることができる。上述の「複数の流路３のうちの一部」とは、好ましくは、端面側から見て行列状に配列された複数の流路の内の、縦方向及び横方向それぞれ１つおきに選択された流路の組合せである。
【００３２】
セラミックグリーン体１及び台座４は例えば以下のような押出工程、乾燥工程及び切断工程を経て製造することができる。まず、無機化合物源粉末と、有機バインダと、溶媒と、必要に応じて添加剤とを用意する。そして、これらを混練機等により混合して原料混合物を得、得られた原料混合物を隔壁の断面形状に対応する出口開口を有する押出機から押し出し、乾燥をし、所望の長さに切ることにより、セラミックグリーン体１及び台座４を得ることができる。同じ押出機から製造することにより、セラミックグリーン体１及び台座４は、同じ断面構造の隔壁２を有することができ、同一の組成とすることができる。その後、必要に応じて、セラミックグリーン体１の流路３の端部を封口することができる。
【００３３】
（スラリーの塗布）
続いて、台座４の軸方向の一端面４ａ、及び、セラミックグリーン体１の軸方向の一端面１ａの少なくとも一方に無機粉を含むスラリーを塗布する。
【００３４】
台座４の一端面４ａ、及び、セラミックグリーン体１の一端面１ａの両方にスラリーを塗布すること、及び、セラミックグリーン体１の一端面１ａのみにスラリーを塗布することも可能であるが、セラミックグリーン体１の組成に与える影響を少なくする観点から、台座４の一端面４ａのみにスラリーを塗布することが好ましい。
【００３５】
スラリーは、各一端面の全面に亘って塗布することが好ましい。
【００３６】
スラリーは、液体及び無機粉を含む。無機粉の例は、金属粉、セラミック粉である。中でもセラミック粉が好ましい。特に、セラミックグリーン体を構成する金属元素又は半金属元素を含有するセラミック粉であることが好ましい。例えば、セラミックグリーン体がチタン酸アルミニウムの原料から構成される場合には、無機粉としてアルミナ粉、チタニア粉、チタン酸アルミニウム粉が好適である。例えば、セラミックグリーン体が炭化ケイ素の原料から構成される場合には、シリカ粉、炭化ケイ素粉が好適である。例えば、セラミックグリーン体がコージェライトの原料から構成される場合には、シリカ粉、マグネシア粉、アルミナ粉、カオリン粉、タルク粉、コージェライト粉が好適である。
【００３７】
無機粉の中心粒径Ｄ５０は、５〜１００μｍであることができる。なお、中心粒径Ｄ５０は、レーザー回折式粒度分布測定法により得られた体積基準の粒度分布のメジアン値から得ることができる。無機粉の中心粒径Ｄ５０は、好ましくは２０〜８０μｍであり、より好ましくは３０〜７０μｍであり、特に好ましくは４０〜６０μｍである。
【００３８】
スラリーの液体の例は、メタノール、エタノール、ブタノール、プロパノールなどのアルコール類；プロピレングリコール、ポリプロピレングリコール、エチレングリコールなどのグリコール類；及び水である。
【００３９】
スラリー中の無機粉含有量は５〜６０質量％であってもよく、好ましくは２０〜４０質量％である。
【００４０】
スラリーは、液体及び無機粉の他に、無機粉の付着性向上及び無機粉の分散性向上の観点からさらに有機バインダを含むことができる。
【００４１】
有機バインダの例は、メチルセルロース、カルボキシルメチルセルロース、ヒドロキシアルキルメチルセルロース、ナトリウムカルボキシルメチルセルロースなどのセルロース類；ポリビニルアルコールなどのアルコール類；リグニンスルホン酸塩である。
【００４２】
スラリーは、さらに、スラリー塗布の有無、スラリーの塗布ムラ等を視覚化する観点から、着色剤を含むことができる。着色剤としては、シアニン染料、アゾ染料、アニリン染料等の有機染料、カーボンブラックなどの炭素粉など、燃焼可能な材料が好ましい。
【００４３】
スラリーの塗布方法は、特に限定されない。例えば、ハケ塗り法、噴霧法、ダイコータ法、ディップ法など、種々の方法を採用することができる。
【００４４】
また、スポンジなどのスラリー含浸体を用いてスラリーを塗布することも可能である。例えば、台座４の一端面４ａにスラリーを塗布する場合、図２に示すように、台座４の一端面４ａを、無機粉を含むスラリーを含浸させた板状のスラリー含浸体５の塗布面５ａに接触させればよい。スラリー含浸体５が凹むように台座４の一端面４ａをスラリー含浸体５の塗布面５ａに押しつけることも好ましい。スラリー含浸体５の塗布面５ａは、台座４の一端面４ａなどの塗布対象物の面積よりも大きな面積を有することが好ましい。スラリー含浸体５の厚みは特に限定されないが５〜３０ｍｍとすることができる。スポンジなどのスラリー含浸体を用いて塗布すると、台座４及びセラミックグリーン体の端面に均一に適切な量のスラリーを塗布しやすいと言うメリットがある。また、台座やセラミックグリーン体１への過剰の液体供給を防ぎ、台座やセラミックグリーン体のハニカム構造の変形を抑制しやすくなる場合がある。もちろん、手で台座４等をスラリー含浸体５に接触させるのではなく、ロボットハンドなどの搬送手段で台座４等をスラリー含浸体５に接触させてもよい。
スラリー含浸体は、スラリーを含浸可能な多孔質構造を有し、弾性変形可能であることが好ましい。スラリー含浸体の例は、スポンジ、織布（ガーゼを含む）、不織布、わたなどの繊維塊である。
【００４５】
（スラリーの乾燥）
続いて、台座４及び／又はセラミックグリーン体１の一端面に塗布されたスラリーを乾燥させる。乾燥には任意の方法を採用できる。例えば、大気中で自然乾燥する、熱風を当てて乾燥する、真空雰囲気で乾燥させる、高温炉に投入して乾燥させる方法等を採用できる。スラリーを乾燥させることにより、台座４の一端面４ａ及び／又はセラミックグリーン体１の一端面１ａ上に、無機粉の層が形成される。無機粉の層の厚さは、例えば、無機粉の粒径程度とすることができる。
【００４６】
（台座上へのセラミックグリーン体の載置）
続いて、図３に示すように、台座４を一端面４ａが上を向くように棚板等の焼成炉用の支持板Ｆ上に載置し、台座４の一端面４ａの上に、一端面１ａが下向きになるようにセラミックグリーン体１を載置する。したがって、台座４の一端面４ａとセラミックグリーン体１の一端面１ａとが向き合う。上述のように、一端面１ａ及び／又は一端面４ａには無機粉層６が形成されているので、台座４の一端面４ａとセラミックグリーン体１の一端面１ａとの間に無機粉層６が介在することになる。
【００４７】
焼成後における両者の固着強度をより低減する観点から、台座４の隔壁２とセラミックグリーン体１の隔壁２とが完全に重ならないように、台座４及びセラミックグリーン体１の両者の軸を水平方向にずらして配置したり、軸まわりの回転角度を互いに変えて載置したりてもよい。
【００４８】
（焼成）
続いて、支持板Ｆ上の台座４及びセラミックグリーン体１を焼成する。これにより、多孔質のハニカム構造を有するセラミック焼成体を得ることができる。
【００４９】
セラミックグリーン体１及び台座４の焼成温度は、通常、１３００℃以上、好ましくは１４００℃以上である。また、焼成温度は、通常、１６５０℃以下、好ましくは１５５０℃以下である。焼成温度までの昇温速度は特に限定されるものではないが、通常、１℃／時間〜５００℃／時間である。
【００５０】
焼成は通常、大気中で行なわれるが、用いる原料粉末の種類や使用量比によっては、窒素ガス、アルゴンガスなどの不活性ガス中で焼成してもよいし、一酸化炭素ガス、水素ガスなどのような還元性ガス中で焼成してもよい。また、水蒸気分圧を低くした雰囲気中で焼成を行なってもよい。
【００５１】
焼成は通常、管状電気炉、箱型電気炉、トンネル炉、遠赤外線炉、マイクロ波加熱炉、シャフト炉、反射炉、ロータリー炉、ローラーハース炉などの通常の焼成炉を用いて行なわれる。焼成は回分式で行なってもよいし、連続式で行なってもよい。また、静置式で行なってもよいし、流動式で行なってもよい。
【００５２】
焼成に要する時間は、セラミックが生成するのに十分な時間であればよく、セラミックグリーン体の量、焼成炉の形式、焼成温度、焼成雰囲気などにより異なるが、通常は１０分〜２４時間である。
【００５３】
本実施形態によれば、台座４とセラミックグリーン体１との間に無機粉層６が介在するため、焼成時にセラミックグリーン体１と台座４の燒結反応等による固着を抑制できる。従って、焼成体の歩留まりが向上する。さらに、スラリーを塗布することにより台座４及び／又はセラミックグリーン体１の一端面に無機粉の層を形成するので、従来に比して、台座４とセラミックグリーン体１との間に無機粉を介在させることが容易であり、さらに、無機粉を端面全体に亘って均一に分布させることも容易である。
【００５４】
以上、本発明の好適な実施形態について詳細に説明したが、本発明は上記実施形態に限定されず、様々な変形態様が可能である。例えば、セラミックグリーン体１及び台座４の形状は特に限定されず、用途に応じて任意の形状を取ることができる。例えば、外形も、円柱に限られず、例えば、正三角柱、正方形柱、正六角柱、正八角柱等の正多角柱や、正多角柱以外の、三角柱、四角柱、六角柱、八角柱等の柱状体とすることができる。また、各流路の断面形状も、正方形には限定されず、矩形、円形、楕円形、三角形、六角形、八角形等にすることができ、流路には、径の異なるもの、断面形状の異なるものが混在してもよい。更に、流路の配置も、正方形配置に限定されず、断面において流路の中心が正三角形の頂点に配置される正三角形配置、千鳥配置等にすることができる。
【００５５】
更に、セラミックグリーン体１及び台座４は同一の押出機から成形されているが、異なる押出機から成形されて、隔壁の断面形状が互いに異なっていてもよい。また、セラミックグリーン体１と台座４の組成は同じであることが好ましいが、異なる組成であっても実施は可能である。また、上記実施形態では、焼成時の収縮挙動をセラミックグリーン体と同様とすべく、台座４がセラミックグリーン体と同じハニカム構造を有し、組成も互いに同一であるがこれに限定されない。例えば、台座がセラミックグリーン体と異なるハニカム構造を有している、例えば、流路の断面形状や流路の配置等が台座とセラミックグリーン体とで互いに異なっていてもよいし、台座がハニカム構造を有しない、すなわち台座が流路を有しない単なる板であっても実施は可能である。また、台座は、セラミックグリーン体と異なるセラミック原料から構成されることもでき、また、台座が、焼成されたセラミックから構成されていてもよく、セラミック以外の材料、例えば、金属等から構成されていても実施は可能である。
【００５６】
さらに、上記実施形態では、スラリーの塗布工程の後、載置工程の前に、スラリーを乾燥させているが、スラリーの乾燥工程を行うことなく載置工程を行っても実施は可能である。例えば、台座やセラミックグリーン体が十分乾燥している場合には、液体はこれらに十分に吸収される場合があり、また、吸収されない場合でも、焼成の初期までには熱によりスラリーの乾燥が起こり、台座とセラミックグリーン体との間に無機粉の層が形成される。
また、セラミックグリーン体の端面に塗布されたスラリー中の液体がセラミックグリーン体の内部に移動すると、セラミックグリーン体の端部にヨレが発生することがあるため、スラリー塗布後載置前にスラリーの乾燥を行った方がよい。スポンジ等のスラリー含浸体にセラミックグリーン体の端面を押しつけてスラリーを塗布する場合には、セラミックグリーン体への過剰なスラリーの供給が抑制されるため、例えば、数分間（３〜１０分間）程度の自然乾燥でも端面を十分に乾燥させることができて好適である。
【実施例】
【００５７】
以下、実施例及び比較例に基づいて本発明をより具体的に説明するが、本発明は以下の実施例に限定されるものではない。
【００５８】
（実施例）
純度９９．９％以上かつ中心粒径Ｄ５０が４７μｍのアルミナ粉３３．３ｇを水１００．０ｇと混合してスラリーを調整し、このスラリーを厚さ約１０ｍｍのスポンジに含ませた。焼成後にチタン酸アルミニウムとなる同一組成及び同一のハニカム構造を有するセラミックグリーン体及び台座を用意した。台座の一端面がスポンジに接触するように台座をスポンジの上に置き、質量１０００±５０ｇの重しを台座の上に５秒間載せた。スポンジから台座を離し、５〜１０分、室温（２０℃）、湿度５０％でスラリーを自然乾燥させて台座の一端面に無機粉層を形成した。焼成炉の棚板上に、無機粉層が形成された面が上を向くように台座を載置した。台座上に、セラミックグリーン体を、セラミックグリーン体の一端面が台座の無機粉の層が形成された端面と向き合うように載置し、最高温度１４９０℃で５時間焼成させた。
（比較例）
台座の一端面にスラリーを塗布し乾燥させる工程を実施しない以外は上記実施例と同様にした。
（評価）
実施例では、セラミック焼成体の台座への固着は全くなかったのに対し、比較例ではセラミック焼成体の台座への固着が認められた。
【符号の説明】
【００５９】
１…セラミックグリーン体、２…隔壁、３…流路、４…台座、５…スラリー含浸体、６…無機粉層。
【図１】
2018123008.tif 000003
【図２】
2018123008.tif 000004
【図３】
2018123008.tif 000005